(57)【特許請求の範囲】
【請求項１】
次の成分
（Ａ）ポリスチレン、スチレンコポリマー、環状オレフィンホモポリマー、環状オレフィンコポリマー、ポリエステルまたはポリカーボネートの成分；
（Ｂ）式（Ｂ−Ｉ）：
【化１】
0005669584.tif 000041
〔式中、Ｅ1は、水素、Ｃ1〜Ｃ18アルキル、−ＯＨ、Ｃ2〜Ｃ18アルケニルオキシ、−Ｃ（Ｏ）ＯＸ1および−ＯＣ（Ｏ）Ｘ2から構成されている群から選択された１、２または３個の基によって置換されたＣ1〜Ｃ18アルキル、但し、この場合Ｘ1およびＸ2は、独立してＣ1〜Ｃ18アルキルであるものとし；酸素によって中断されたＣ3〜Ｃ50アルキルまたは酸素によって中断されたＣ3〜Ｃ50ヒドロキシアルキルであり、Ｅ2、Ｅ3、Ｅ4およびＥ5は、独立して水素、Ｃ1〜Ｃ18アルキル、フェニルまたは１、２もしくは３個のＣ1〜Ｃ4アルキルによって置換されたフェニルである〕で示される化合物と、
式（Ｂ−ＩＩ）：
【化２】
0005669584.tif 000042
〔式中、Ａ1、Ａ2、Ａ3およびＡ4は、独立して水素、Ｃ1〜Ｃ18アルキル、−ＯＨ、Ｃ2〜Ｃ18アルケニルオキシ、−Ｃ（Ｏ）ＯＹ1および−ＯＣ（Ｏ）Ｙ2から構成されている群から選択された１、２または３個の基によって置換されたＣ1〜Ｃ18アルキル、但し、この場合Ｙ1およびＹ2は、独立してＣ1〜Ｃ18アルキルであるものとし；酸素によって中断されたＣ3〜Ｃ50アルキルまたは酸素によって中断されたＣ3〜Ｃ50ヒドロキシアルキルである〕で示される化合物と
の混合物の成分；および場合によっては
（Ｃ）少なくとも１つの２，２，６，６−テトラメチルピペリジン誘導体の成分
を有するフラットパネルディスプレイ用光学フィルム。
【請求項２】
成分（Ａ）がポリエステルまたはポリカーボネートである、請求項１記載の光学フィルム。
【請求項３】
成分（Ａ）がスチレン／メチルメタクリレートコポリマー、ポリ（メチルメタクリレート）または環状オレフィンポリマーである、請求項１記載の光学フィルム。
【請求項４】
式（Ｂ−Ｉ）の化合物が、式（Ｂ−Ｉ−ａ）、（Ｂ−Ｉ−ｂ）、（Ｂ−Ｉ−ｃ）、（Ｂ−Ｉ−ｄ）、（Ｂ−Ｉ−ｅ）または（Ｂ−Ｉ−ｆ）の化合物であり、式（Ｂ−ＩＩ）の化合物が、式（Ｂ−ＩＩ−ａ）、（Ｂ−ＩＩ−ｂ）または（Ｂ−ＩＩ−ｃ）の化合物である：
【化３】
0005669584.tif 000043
【化４】
0005669584.tif 000044
【化５】
0005669584.tif 000045
、請求項１から３までのいずれか１項に記載の光学フィルム。
【請求項５】
成分（Ｂ）が化合物（Ｂ−Ｉ−ａ）と（Ｂ−ＩＩ−ｂ）との混合物または化合物（Ｂ−Ｉ−ｃ）と（Ｂ−ＩＩ−ｃ）との混合物である、請求項４記載の光学フィルム。
【請求項６】
成分（Ｃ）が、式（Ｃ−Ｉ−ａ）、（Ｃ−Ｉ−ｂ）、（Ｃ−Ｉ−ｃ）、（Ｃ−Ｉ−ｄ）、（Ｃ−ＩＩ）、（Ｃ−ＩＩＩ）または（Ｃ−ＩＶ）の化合物であり、
【化６】
0005669584.tif 000046
【化７】
0005669584.tif 000047
上記式中、ｂ1は、２〜２０の数であり、基Ｒ1は、独立して水素、Ｃ1〜Ｃ8アルキル、Ｏ、−ＯＨ、−ＣＨ2ＣＮ、Ｃ1〜Ｃ18アルコキシ、Ｃ5〜Ｃ12シクロアルコキシ、Ｃ3〜Ｃ6アルケニル、１、２または３個のＣ1〜Ｃ4アルキルによってフェニル上で置換されていないかまたは置換されたＣ7〜Ｃ9フェニルアルキルであり；またはＣ1〜Ｃ8アシル；
【化８】
0005669584.tif 000048
上記式中、基Ｒ2は、独立してＲ1の意味の１つを有し、
【化９】
0005669584.tif 000049
上記式中、ｂ2は、２〜２０であり、基Ｒ3は、独立してＲ1の意味の１つを有し、
【化１０】
0005669584.tif 000050
上記式中、Ｒ4は、水素またはＣ1〜Ｃ4アルキルであり、
Ｒ5は、直接結合またはＣ1〜Ｃ10アルキレンであり、および
ｂ3は、２〜２０の数である、請求項１から５までのいずれか１項に記載の光学フィルム。
【請求項７】
成分（Ａ）、（Ｂ）および（Ｃ）を含有する、請求項１から６までのいずれか１項に記載の光学フィルム。
【請求項８】
（Ｄ）ベンゾトリアゾールＵＶ吸収剤、
（Ｅ）フェノール系酸化防止剤、
（Ｆ）顔料および
（Ｇ）充填剤
から構成されている群から選択された１つ以上の他の成分を含有する、請求項１から７までのいずれか１項に記載の光学フィルム。
【請求項９】
１０〜２０００μｍの厚さを有する、請求項１から８までのいずれか１項に記載の光学フィルム。
【請求項１０】
請求項１から９までのいずれか１項に定義されたような光学フィルムを含むフラットパネルディスプレイ。
【請求項１１】
液晶ディスプレイ（ＬＣＤ）またはプラズマディスプレイである、請求項１０記載のフラットパネルディスプレイ。
【請求項１２】
液晶ディスプレイであり、反射フィルム、拡散フィルム、遅延フィルムおよび保護フィルムおよび前面フィルムから構成されている群から選択された少なくとも１つのフィルムが請求項１から９までのいずれか１項に記載の光学フィルムである、請求項１０または１１記載のフラットパネルディスプレイ。
【請求項１３】
フラットパネルディスプレイ中に存在する少なくとも１つの光学フィルムのＵＶ耐性を改善するための請求項１から９までのいずれか１項に定義されたような成分（Ｂ）の使用。
【請求項１４】
請求項１から９までのいずれか１項に定義されたような成分（Ａ）、成分（Ｂ）および場合によっては成分（Ｃ）を含有する組成物。
【発明の詳細な説明】
【技術分野】
【０００１】
本発明は、熱可塑性ポリマー、２つ以上の異なるヒドロキシフェニルトリアジンおよび場合によっては２，２，６，６−テトラメチルピペリジン誘導体を含有するフラットパネルディスプレイ、光学フィルムを有するフラットパネルディスプレイ、光学フィルムのＵＶ耐性を改善するための２つ以上の異なるヒドロキシフェニルトリアジンの使用、ならびに熱可塑性ポリマー、２つ以上の異なるＵＶ吸収剤および場合によっては２，２，６，６−テトラメチルピペリジン誘導体を含有する組成物に関する。
【０００２】
ディスプレイ用光学フィルムは、例えば特開２００７−２１７６６７号公報および米国特許第２００７／０１６０８２８号明細書Ａに記載されている。
【０００３】
本発明は、殊に  次の成分
（Ａ）ポリスチレン、スチレンコポリマー、環状オレフィンホモポリマー、環状オレフィンコポリマー、ポリエステルまたはポリカーボネートの成分；
（Ｂ）式（Ｂ−Ｉ）：
【化１】
0005669584.tif 000002
〔式中、Ｅ1は、水素、Ｃ1〜Ｃ18アルキル、−ＯＨ、Ｃ2〜Ｃ18アルケニルオキシ、−Ｃ（Ｏ）ＯＸ1および−ＯＣ（Ｏ）Ｘ2から構成されている群から選択された１、２または３個の基によって置換されたＣ1〜Ｃ18アルキル、但し、この場合Ｘ1およびＸ2は、独立してＣ1〜Ｃ18アルキルであるものとし；酸素によって中断されたＣ3〜Ｃ50アルキルまたは酸素によって中断されたＣ3〜Ｃ50ヒドロキシアルキルであり、Ｅ2、Ｅ3、Ｅ4およびＥ5は、独立して水素、Ｃ1〜Ｃ18アルキル、フェニルまたは１、２もしくは３個のＣ1〜Ｃ4アルキルによって置換されたフェニルである〕で示される化合物と、
式（Ｂ−ＩＩ）：
【化２】
0005669584.tif 000003
〔式中、Ａ1、Ａ2、Ａ3およびＡ4は、独立して水素、Ｃ1〜Ｃ18アルキル、−ＯＨ、Ｃ2〜Ｃ18アルケニルオキシ、−Ｃ（Ｏ）ＯＹ1および−ＯＣ（Ｏ）Ｙ2から構成されている群から選択された１、２または３個の基によって置換されたＣ1〜Ｃ18アルキル、但し、この場合Ｙ1およびＸ2は、独立してＣ1〜Ｃ18アルキルであるものとし；酸素によって中断されたＣ3〜Ｃ50アルキルまたは酸素によって中断されたＣ3〜Ｃ50ヒドロキシアルキルである〕で示される化合物と
の混合物の成分；および場合によっては
（Ｃ）少なくとも１つの２，２，６，６−テトラメチルピペリジン誘導体の成分
を有するフラットパネルディスプレイ用光学フィルムに関する。
【０００４】
Ｃ1〜Ｃ18アルキルの例は、メチル、エチル、プロピル、イソプロピル、ｎ−ブチル、第二ブチル、イソブチル、第三ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシルおよびオクタデシルである。Ｃ1〜Ｃ8アルキル、例えばメチル、ｎ−ブチル、２−エチルヘキシルまたはオクチルの異性体混合物は、特に好ましい。
【０００５】
−ＯＨ、Ｃ2〜Ｃ18アルケニルオキシ、−Ｃ（Ｏ）ＯＸ1（または−Ｃ（Ｏ）ＯＹ1）および−ＯＣ（Ｏ）Ｘ2（または−ＯＣ（Ｏ）Ｙ2）から構成されている群から選択された１、２または３個の基によって置換された、Ｃ1〜Ｃ18アルキル、有利にＣ3〜Ｃ18アルキルの好ましい例は、２−ヒドロキシエチル
【化３】
0005669584.tif 000004
である。
【０００６】
１個以上の酸素によって中断されたＣ3〜Ｃ50アルキルの１つの例は、−（ＣＨ2ＣＨ2−Ｏ−）3−ＣＨ3である。
【０００７】
酸素によって中断されたＣ3〜Ｃ50ヒドロキシアルキルの好ましい例は、
【化４】
0005669584.tif 000005
である。
【０００８】
１、２または３個のＣ1〜Ｃ4アルキルによって置換されたフェニルの好ましい例は、２，４−ジメチルフェニルである。
【０００９】
熱可塑性ポリマーの例は、次の通りである：
１．モノオレフィンおよびジオレフィンのポリマー、例えばポリプロピレン、ポリイソブチレン、ポリブト−１−エン、ポリ−４−メチルペント−１−エン、ポリビニルシクロヘキサン、ポリイソプレンまたはポリブタジエン、ならびにシクロオレフィンのポリマー、例えばシクロペンテンまたはノルボルネン、ポリエチレン（場合によっては架橋していてよい）、例えば高密度ポリエチレン（ＨＤＰＥ）、高密度高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）および（ＵＬＤＰＥ）。
【００１０】
ポリオレフィン、即ち、前記の段落に例示されたモノオレフィンのポリマー、好ましくはポリエチレンおよびポリプロピレンは種々の方法、および特に以下の方法によって製造され得る：
ａ）ラジカル重合（通常、高圧下および高温下にて）。
ｂ）通常、周期律表のＩＶｂ、Ｖｂ、ＶＩｂまたはＶＩＩＩ族の１つまたはそれより多くの金属を含有する触媒を使用した触媒重合。前記金属は通常、１つまたはそれより多くの配位子、典型的にはオキシド、ハライド、アルコレート、エステル、エーテル、アミン、アルキル、アルケニルおよび／またはアリールを有し、これらはπまたはσ配位のいずれであってもよい。前記の金属錯体は遊離した形か、あるいは基質、典型的には活性化塩化マグネシウム、塩化チタン（ＩＩＩ）、アルミナまたはケイ素酸化物に固定されていてよい。前記の触媒は重合媒体中で可溶性または不溶性であってよい。重合において、該触媒をそれのみで使用するか、あるいはさらなる活性剤、典型的には金属アルキル、金属水素化物、金属アルキルハライド、金属アルキルオキシドまたは金属アルキルオキサンを使用してもよく、前記の金属は周期律表のＩａ、ＩＩａおよび／またはＩＩＩａ族の元素である。前記の活性剤は適宜、さらなるエステル、エーテル、アミンまたはシリルエーテル基で変性されてもよい。前記の触媒系は通常、Ｐｈｉｌｌｉｐｓ、Ｓｔａｎｄａｒｄ  Ｏｉｌ  Ｉｎｄｉａｎａ、Ｚｉｅｇｌｅｒ（−Ｎａｔｔａ）、ＴＮＺ（ＤｕＰｏｎｔ）、メタロセンまたはシングルサイト触媒（ＳＳＣ）と称される。
【００１１】
２．項目１）で述べられたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）、および異なる型のポリエチレンの混合物（例えばＬＤＰＥ／ＨＤＰＥ）。
【００１２】
３．モノオレフィンおよびジオレフィンの相互の、または他のビニルモノマーとのコポリマー、例えば、エチレン／プロピレンコポリマー、直鎖状低密度ポリエチレン（ＬＬＤＰＥ）および前記ポリエチレンと低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばエチレン／ノルボルネン、例えばＣＯＣ）、エチレン／１−オレフィンコポリマー、この場合１−オレフィンは現場で生成される；  プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマーまたはエチレン／アクリル酸コポリマーおよびそれらの塩（イオノマー）、ならびにエチレンとプロピレンおよびジエン、例えばヘキサジエン、ジシクロペンタジエンまたはエチリデン−ノルボルネンとのターポリマー；および、かかるコポリマー同士の、および上記１）で述べられたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、および交互またはランダムなポリアルキレン／一酸化炭素コポリマーおよびこれらと他のポリマーとの混合物、例えばポリアミド。
【００１３】
４．ポリスチレン、ポリ（ｐ−メチルスチレン）、ポリ（α−メチルスチレン）。
【００１４】
５．スチレン、α−メチルスチレン、ビニルトルエンの全ての異性体、特にｐ−ビニルトルエン、エチルスチレン、プロピルスチレン、ビニルビフェニル、ビニルナフタレンおよびビニルアントラセンの全ての異性体、およびこれらの混合物を含む、ビニル芳香族モノマーから誘導される芳香族ホモポリマーおよびコポリマー。ホモポリマーおよびコポリマーは、シンジオタクチック、アイソタクチック、ヘミアイソタクチック、またはアタクチックを含む任意の立体構造を有してよく、この場合には、アタクチックポリマーが好ましい。ステレオブロックポリマーも含まれる。
【００１５】
５ａ．エチレン、プロピレン、ジエン、ニトリル、酸、無水マレイン酸、マレイミド、酢酸ビニルおよび塩化ビニルまたはアクリル誘導体およびこれらの混合物、例えばスチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート；耐衝撃性スチレンコポリマーと他のポリマーとの混合物、例えばポリアクリレート、ジエンポリマーまたはエチレン／プロピレン／ジエンターポリマー；およびスチレンのブロックコポリマー、例えば、スチレン／ブタジエン／スチレン、スチレン／イソプレン／スチレン、スチレン／エチレン／ブチレン／スチレンまたはスチレン／エチレン／プロピレン／スチレンから選択される、前記のビニル芳香族モノマーおよびコモノマーを含むコポリマー。
【００１６】
５ｂ．項目５）で述べられたポリマーの水素化から誘導される水素化芳香族ポリマー、特にアタクチックポリスチレンを水素化することによって製造されるポリシクロヘキシルエチレン（ＰＣＨＥ）を含み、これはしばしばポリビニルシクロヘキサン（ＰＶＣＨ）として示される。
【００１７】
５ｃ．項目５ａ）で述べられたポリマーの水素化から誘導される水素化芳香族ポリマー。
【００１８】
ホモポリマーおよびコポリマーは、シンジオタクチック、アイソタクチック、ヘミアイソタクチック、またはアタクチックを含む任意の立体構造を有してよく；この場合、アタクチックポリマーが好ましい。ステレオブロックポリマーも含まれる。
【００１９】
６．ビニル芳香族モノマー、例えばスチレンまたはα−メチルスチレンのグラフトコポリマー、例えばポリブタジエン上のスチレン、ポリブタジエン−スチレンまたはポリブタジエン−アクリロニトリルコポリマー上のスチレン；ポリブタジエン上のスチレンおよびアクリロニトリル（またはメタクリロニトリル）；ポリブタジエン上のスチレン、アクリロニトリルおよびメチルメタクリレート；ポリブタジエン上のスチレンおよび無水マレイン酸；ポリブタジエン上のスチレン、アクリロニトリルおよび無水マレイン酸またはマレイミド；ポリブタジエン上のスチレンおよびマレイミド；ポリブタジエン上のスチレンおよびアルキルアクリレートまたはメタクリレート；エチレン／プロピレン／ジエンターポリマー上のスチレンおよびアクリロニトリル；ポリアルキルアクリレートまたはポリアルキルメタクリレート上のスチレンおよびアクリロニトリル、アクリレート／ブタジエンコポリマー上のスチレンおよびアクリロニトリル、ならびにこれらと６）で示されたコポリマーとの混合物、例えばＡＢＳ、ＭＢＳ、ＡＳＡまたはＡＥＳポリマーとして公知のコポリマー混合物。
【００２０】
７．α，β−不飽和酸から誘導されるポリマーおよびその誘導体、例えばポリアクリレートおよびポリメタクリレート；ポリメチルメタクリレート、ポリアクリルアミドおよびポリアクリロニトリル、ブチルアクリレートを用いたそれらの耐衝撃性変性物。
【００２１】
８．７）で述べられたモノマー同士の、または他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ビニルハライドコポリマーまたはアクリロニトリル／アルキルメタクリレート／ブタジエンターポリマー。
【００２２】
９．不飽和アルコールおよびアミンまたはアシル誘導体またはそれらのアセタールから誘導されるポリマー、例えばポリビニルアルコール、ポリビニルアセテート、ポリビニルステアレート、ポリビニルベンゾエート、ポリビニルマレエート、ポリビニルブチラール、ポリアリルフタレートまたはポリアリルメラミン；ならびにそれらと上記の１）で述べられたオレフィンとのコポリマー。
【００２３】
１０．ポリアセタール、例えばポリオキシメチレン、およびコモノマーとしてエチレンオキシドを含有する前記のポリオキシメチレン；熱可塑性ポリウレタン、アクリレートまたはＭＢＳで変性されたポリアセタール。
【００２４】
１１．ポリフェニレンオキシドおよびスルフィド、およびポリフェニレンオキシドとスチレンポリマーまたはポリアミドとの混合物。
【００２５】
１２．ジカルボン酸およびジオールから誘導される、および／またはヒドロキシカルボン酸または相応するラクトンから誘導されるポリエステル、例えばポリエチレンテレフタレート、ポリブチレンテレフタレート、ポリ−１，４−ジメチロールシクロヘキサンテレフタレート、ポリアルキレンナフタレート（ＰＡＮ）およびポリヒドロキシベンゾエート、ならびにヒドロキシル基を末端にもつポリエーテルから誘導されるブロックコポリエーテルエステル；ならびにポリカーボネートまたはＭＢＳで変性されたポリエステル。
【００２６】
１３．ポリカーボネートおよびポリエステルカーボネート。
【００２７】
１４．天然ポリマー、例えばセルロース、ゴム、ゼラチン、および化学的に変性されたそれらのホモローグ誘導体、例えばセルロースアセテート、セルロースプロピオネート、およびセルロースブチレート、またはセルロースエーテル、例えばメチルセルロース；ならびにロジンおよびそれらの誘導体。
【００２８】
１５．上述のポリマー（ポリブレンド）の混合物、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ  ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００２９】
好ましい熱可塑性ポリマーは、項目３、４、５、５ａ、６および１２〜１４に上記されたものである。
【００３０】
本発明の対象である１つの実施態様は、光学フィルムであり、この場合成分（Ａ）は、ポリスチレン、スチレンコポリマー、環状オレフィンホモポリマー、環状オレフィンコポリマー、ポリエステル、ポリカーボネートまたはセルロース誘導体、殊にスチレン／メチルメタクリレートコポリマー、ポリ（メチルメタクリレート）、環状オレフィンポリマーまたはトリアセチルセルロースである。
【００３１】
好ましいスチレンコポリマーの１つは、２つ以上の異なるスチレンモノマーを重合することによって得られる。スチレンモノマーは、置換されていないスチレンであってもよいし、置換されたスチレンであってもよい。置換されたスチレンの例は、ハロゲン化スチレン、例えばクロロスチレンおよびブロモスチレン、ならびにアルキルスチレン、例えばビニルトルエンおよびα−メチルスチレンを含む。
【００３２】
１つの好ましいスチレン／メチルメタクリレートコポリマーは、スチレンモノマー単位２０質量％〜９５質量％およびメチルメタクリレート単位８０質量％〜５質量％、有利にスチレン単位７０質量％およびメチルメタクリレート単位３０質量％以下を有する。
【００３３】
また、ノルボルネンを基礎とする樹脂またはマレイミドを基礎とする樹脂は、本発明による成分（Ａ）として好ましい。
【００３４】
更に、本発明の好ましい実施態様は、成分（Ｂ）が式（Ｂ−Ｉ）の化合物と式（Ｂ−ＩＩ）の化合物との混合物である光学フィルムである。
【００３５】
式（Ｂ−Ｉ）の化合物は、有利に式（Ｂ−Ｉ−ａ）、（Ｂ−Ｉ−ｂ）、（Ｂ−Ｉ−ｃ）、（Ｂ−Ｉ−ｄ）、（Ｂ−Ｉ−ｅ）または（Ｂ−Ｉ−ｆ）の化合物である。
【００３６】
【化５】
0005669584.tif 000006
【００３７】
【化６】
0005669584.tif 000007
【００３８】
式（Ｂ−ＩＩ）の化合物は、有利に式（Ｂ−ＩＩ−ａ）、（Ｂ−ＩＩ−ｂ）または（Ｂ−ＩＩ−ｃ）の化合物である。
【００３９】
【化７】
0005669584.tif 000008
【００４０】
【化８】
0005669584.tif 000009
【００４１】
本発明の特に好ましい実施態様は、成分（Ｂ）が化合物（Ｂ−Ｉ−ａ）と（Ｂ−ＩＩ−ｂ）との混合物または化合物（Ｂ−Ｉ−ｃ）と（Ｂ−ＩＩ−ｃ）との混合物である光学フィルムに関する。
【００４２】
式（Ｂ−Ｉ）および（Ｂ−ＩＩ）の化合物は、本質的に公知であり、例えば米国特許第６０６０５４３号明細書Ａの記載と同様に公知の方法で製造されることができる。幾つかの化合物は、商業的に入手可能である。
【００４３】
式（Ｂ−Ｉ）の好ましく商業的に入手可能な化合物は、ＴＩＮＵＶＩ  Ｎ（登録商標）４７９、ＴＩＮＵＶＩＮ（登録商標）１５７７、ＴＩＮＵＶＩＮ（登録商標）４１１、ＴＩＮＵＶＩＮ（登録商標）４００およびＴＩＮＵＶＩＮ（登録商標）４０５である。
【００４４】
式（Ｂ−ＩＩ）の好ましく商業的に入手可能な化合物は、ＴＩＮＯＳＯＲＢ（登録商標）Ｓ、ＴＩＮＵＶＩＮ（登録商標）４６０およびＴＩＮＵＶＩＮ（登録商標）４７７である。
【００４５】
成分（Ｃ）の例は、カルボン酸ビス（１−ウンデシルオキシ−２，２，６，６−テトラメチル−４−ピペリジル）エステル、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸との縮合体、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンとの直鎖状または環状縮合体、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ベンジル）−マロネート、３−ｎ−オクチル−７，７，９，９−テトラメチル−１，３，８−トリアザスピロ［４．５］デカン−２，４−ジオン、ビス（１−オクチル−オキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状または環状縮合体、２−クロロ−４，６−ビス（４−ｎ−ブチルアミノ−２，２，６，６−テトラメチルピペリジル）−１，３，５−トリアジンと１，２−ビス（３−アミノプロピルアミノ）−エタンとの縮合体、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合体、８−アセチル−３−ドデシル−７，７，９，９−テトラメチル−１，３，８−トリアザスピロ［４．５］デカン−２，４−ジオン、３−ドデシル−１−（２，２，６，６，−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−２，２，６，６−テトラメチルピペリジンと４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合体、１，２−ビス（３−アミノプロピルアミノ）エタンと２，４，６−トリクロロ−１，３，５−トリアジンとの縮合体ならびに４−ブチルアミノ−２，２，６，６−ピペリジン（ＣＡＳ登録番号［１３６５０４−９６−６］）；１，６−ヘキサンジアミンと２，４，６−トリクロロ−１，３，５−トリアジンとの縮合体ならびにＮ，Ｎ−ジブチルアミンおよび４−ブチルアミノ−２，２，６，６−テトラメチルピペリジン（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ−［４．５］デカン、７，７，９，９−テトラメチル−２−シクロウンデシル−１−オキサ−３，８−ジアザ−４−オキソ−スピロ−［４．５］デカンとエピクロロヒドリンとの反応生成物、１．１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス’（２，２，６，６−テトラメチル−４−ピペリジル）ヘキサメチレンアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジンまたは１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチル基ヘキサノイル）オキシメチル−３，３，５−トリメチル−２−モルホリノン、サンドュボア（Sanduvor）［Clariant;ＣＡＳ登録番号：１０６９１７−３１−１］、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミンとの反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）−アミノ）−ｓ−トリアジンである。
【００４６】
化合物（Ｃ）は、式（Ｃ−Ｉ−ａ）、（Ｃ−Ｉ−ｂ）、（Ｃ−Ｉ−ｃ）、（Ｃ−Ｉ−ｄ）、（Ｃ−Ｉ−ＩＩＩ）または（Ｃ−ＩＶ）
【化９】
0005669584.tif 000010
で示される化合物であり、
上記式中、ｂ1は、２〜２０、有利に２〜２０の数であり、基Ｒ1は、独立して水素、Ｃ1〜Ｃ8アルキル、Ｏ、−ＯＨ、−ＣＨ2ＣＮ、Ｃ1〜Ｃ18アルコキシ、Ｃ5〜Ｃ12シクロアルコキシ、Ｃ3〜Ｃ6アルケニル、１、２または３個のＣ1〜Ｃ4アルキルによってフェニル上で置換されていないかまたは置換されたＣ7〜Ｃ9フェニルアルキルであり、
【化１０】
0005669584.tif 000011
で示される化合物であり、
上記式中、基Ｒ2は、独立してＲ1の意味の１つを有し、
【化１１】
0005669584.tif 000012
上記式中、ｂ2は、２〜２０であり、基Ｒ3は、独立してＲ1の意味の１つを有し、
【化１２】
0005669584.tif 000013
上記式中、Ｒ4は、水素またはＣ1〜Ｃ4アルキルであり、
Ｒ5は、直接結合またはＣ1〜Ｃ10アルキレンであり、
ｂ3は、２〜２０の数である。
【００４７】
８個までの炭素原子を有するアルキルの例は、メチル、エチル、プロピル、イソプロピル、ｎ−ブチル、第二ブチル、イソブチル、第三ブチル、２−エチルブチル、ｎ−ペンチル、イソペンチル、１−メチルペンチル、１，３−ジメチル−ブチル、ｎ−ヘキシル、１−メチルヘキシル、ｎ−ヘプチル、イソヘプチル、１，１，３，３−テトラメチルブチル、１−メチルヘプチル、２−メチルヘプチル、ｎ−オクチル、２−エチルヘキシルである。Ｃ1〜Ｃ4アルキル、殊にメチルは、好ましい。
【００４８】
Ｃ1〜Ｃ18アルコキシ、例えばＣ1〜Ｃ8アルコキシの好ましい例は、メトキシ、プロポキシおよびオクトキシである。
【００４９】
Ｃ5〜Ｃ12シクロアルコキシの１つの好ましい例は、シクロヘキシルオキシである。
【００５０】
Ｃ3〜Ｃ6アルケニルの例は、アリル、２−メタリル、ブテニル、ペンテニルおよびヘキセニルである。アリルは、好ましい。１位の炭素原子は好ましくは飽和している。
【００５１】
１、２または３個のＣ1〜Ｃ4アルキルによってフェニル上で置換されていないかまたは置換されたＣ7〜Ｃ9フェニルアルキルの例は、ベンジル、フェニルエチル、メチルベンジル、ジメチルベンジル、トリメチルベンジルおよび第三ブチルベンジルである。
【００５２】
Ｃ1〜Ｃ8アシルの例は、ホルミル、アセチル、プロピオニル、ブチリル、ペンタノイル、ヘキサノイル、ヘプタノイル、オクタノイル、アクリロイル、メタクリロイルおよびベンゾイルである。Ｃ1〜Ｃ8アルカノイル、Ｃ3〜Ｃ8アルケニルおよびベンゾイルは、好ましい。アセチルおよびアクリロイルは、殊に好ましい。
【００５３】
Ｃ1〜Ｃ10アルキレンの例は、メチレン、エチレン、プロピレン、トリメチレン、テトラメチレン、ペンタメチレン、２，２−ジメチルトリメチレン、ヘキサメチレン、トリメチルヘキサメチレン、オクタメチレンおよびデカメチレンである。
【００５４】
Ｒ1は、有利に水素、メチルまたはプロポキシである。
【００５５】
Ｒ2は、有利にメチルである。
【００５６】
Ｒ3およびＲ4は、有利に水素である。
【００５７】
Ｒ5は、有利にエチレンである。
【００５８】
成分（Ｃ）の化合物は、本質的に公知であり、例えば米国特許第４０８６２０４号明細書Ａ、米国特許第６０４６３０４号明細書Ａ、米国特許第４３３１５８６号明細書Ａ、米国特許第４１０８８２９号明細書Ａ、米国特許第４４７７６１５号明細書Ａおよび米国特許第４２３３４１２号明細書Ａ中の記載と同様の公知方法で製造されてよい。
【００５９】
成分（Ｃ）の有利に商業的に入手可能な化合物は、ＣＨＭＡＳＳＯＲＢ（登録商標）９４４、ＣＨＩＭＡＳＳＯＲＢ（登録商標）２０２０、ＤＡＳＴＩＢ（登録商標）１０８２、ＣＹＡＳＯ  ＲＢ（登録商標）ＵＶ３３４６、ＣＹＡＳＯＲＢ（登録商標）ＵＶ３５２９、ＣＨＩＭＡＳＳＯＲＢ（登録商標）１１９、ＵＶＡＳＯＲＢ（登録商標）ＨＡ８８およびＴＩＮＵＶＩＮ（登録商標）６２２である。
【００６０】
式（Ｃ−Ｉ−ａ）、（Ｃ−Ｉ−ｂ）、（Ｃ−Ｉ−ｃ）、（Ｃ−Ｉ−ｄ）、（Ｃ−ＩＩ）、（Ｃ−ＩＩＩ）および（Ｃ−ＩＶ）の化合物中の遊離原子価を飽和する末端基の意味は、これらの製造に使用される方法に依存する。末端基は、化合物の製造後に変性されていてもよい。
【００６１】
式（Ｃ−Ｉ−ａ）、（Ｃ−Ｉ−ｂ）、（Ｃ−Ｉ−ｃ）または（Ｃ−Ｉ−ｄ）の化合物が相応して置換された２，５−ジクロロトリアジンと式
【化１３】
0005669584.tif 000014
で示されるジアミン化合物との反応によって製造される場合には、ジアミノ基に結合した末端基は、水素であるかまたは相応して置換されたトリアジニル基、例えば式（Ｃ−Ｉ−ａ）の場合に基
【化１４】
0005669584.tif 000015
であり、
トリアジン基に結合した末端基は、Ｃｌまたは基
【化１５】
0005669584.tif 000016
である。
【００６２】
−Ｃｌを例えば−ＯＨによって置換することは、有利であり、或いは反応が完結される場合には、アミノ基によって置換することは、有利である。挙げることができるアミノ基の例は、ピロリジン−１−イル、モルホリノ、−ＮＨ2、−Ｎ（Ｃ1〜Ｃ8アルキル）2および−ＮＲ（Ｃ1〜Ｃ8アルキル）であり、この場合Ｒは、水素または２，２，６，６−テトラメチル−４−ピペリジル基である。
【００６３】
式（ＩＩＩ−ｃ）の化合物中で、トリアジン基に結合した末端基は、例えばＣｌまたは
【化１６】
0005669584.tif 000017
であり、
アミノ基に結合した末端基は、例えば水素または
【化１７】
0005669584.tif 000018
である。
【００６４】
式（Ｃ−ＩＶ）の化合物が、例えば式
【化１８】
0005669584.tif 000019
で示される化合物と
式Ｙ0−ＯＯＣ−Ｒ5−ＣＯＯ−Ｙ0〔式中、Ｙ0は、例えばメチル、エチルまたはプロピルである〕で示されるジカルボン酸ジエステルとの反応によって製造される場合には、２，２，６，６−テトラメチル−４−オキシピペリジン−１−イル基に結合した末端基は、水素または−ＣＯ−Ｒ5−ＣＯＯ−Ｙ0であり、
ジアシル基に結合した末端基は、−Ｏ−Ｙ0または
【化１９】
0005669584.tif 000020
である。
【００６５】
成分（Ｃ）の特に好ましい化合物は、
【化２０】
0005669584.tif 000021
【００６６】
【化２１】
0005669584.tif 000022
〔式中、ｂ1は、式（Ｃ−Ｉ−ａ−１）、（Ｃ−Ｉ−ｂ−１）、（Ｃ−Ｉ−ｃ−１）、（Ｃ−Ｉ−ｄ−１）および（Ｃ−Ｉ−ｄ−２）中で２〜２０である〕であり、
【化２２】
0005669584.tif 000023
〔式中、ｂ2は、２〜２０である〕であり、
【化２３】
0005669584.tif 000024
〔式中、ｂ3は、２〜２０の数である〕である。
【００６７】
式（Ｃ−Ｉ−ｂ）の特に好ましい化合物の１つは、
【化２４】
0005669584.tif 000025
である。
【００６８】
前記化合物の製造は、米国特許第６０４６３０４号明細書Ａの実施例１０中に記載されている。
【００６９】
本発明の１つの好ましい実施態様は、成分（Ａ）、（Ｂ）および（Ｃ）を含有する光学フィルムに関する。
【００７０】
必要に応じて、本発明による光学フィルムは、さらに１つ以上の常用の添加剤を含有することができる。適当な例は、次に記載されている。
【００７１】
１．酸化防止剤
１．１  アルキル化モノフェノール、例えば２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、側鎖内で直鎖状または分枝鎖状であるノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール、およびそれらの混合物。
【００７２】
１．２  アルキルチオメチルフェノール、例えば２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００７３】
１．３  ヒドロキノンおよびアルキル化ヒドロキノン、例えば、２，６−ジ−第三ブチル−４−メトキシフェノール、２，５−ジ−第三ブチルヒドロキノン、２，５−ジ−ｔｅｒｔ−アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００７４】
１．４  トコフェロール、例えば、α−トコフェロール、β−トコフェロール、γ−トコフェロール、δ−トコフェロール、およびそれらの混合物（ビタミンＥ）。
【００７５】
１．５  ヒドロキシル化チオジフェニルエーテル、例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）−ジスルフィド。
【００７６】
１．６  アルキリデンビスフェノール、例えば２，２′−メチレンビス（６−第三ブチル−４−メチルフェノール）、２，２′−メチレンビス（６−第三ブチル−４−エチルフェノール）、２，２′−メチレンビス［４−メチル−６−（α−メチルシクロヘキシル）−フェノール］、２，２′−メチレンビス（４−メチル−６−シクロヘキシルフェノール）、２，２′−メチレンビス（６−ノニル−４−メチルフェノール）、２，２′−メチレンビス（４，６−ジ−第三ブチルフェノール）、２，２′−エチリデンビス（４，６−ジ−第三ブチル−フェノール）、２，２′−エチリデンビス（６−第三ブチル−４−イソブチルフェノール）、２，２′−メチレンビス［６−（α−メチルベンジル）−４−ノニルフェノール］、２，２′−メチレンビス［６−（α，α−ジメチルベンジル）−４−ノニルフェノール］、４，４′−メチレンビス（２，６−ジ−第三ブチルフェノール）、４，４′−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチル−フェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチル−フェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００７７】
１．７  Ｏ−、Ｎ−、およびＳ−ベンジル化合物、例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシ−ベンジル）スルフィド、イソオクチル−３，５−ジ−第三ブチル−４−ヒドロキシベンジルメルカプトアセテート。
【００７８】
１．８  ヒドロキシベンジル化マロネート、例えば、ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
【００７９】
１．９  芳香族ヒドロキシベンジル化合物、例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００８０】
１．１０  トリアジン化合物、例えば２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス−（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００８１】
１．１１  ベンジルホスホネート、例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００８２】
１．１２  アシルアミノフェノール、例えば、４−ヒドロキシラウルアニリド（ｈｙｄｒｏｘｙｌａｕｒａｎｉｌｉｄｅ）、４−ヒドロキシステアルアニリド、オクチル  Ｎ−（３，５−ジ−第三ブチル−４−ヒドロキシフェニル）カルバメート。
【００８３】
１．１３  β−（３，５−ジ−第三ブチル−４−ヒドロキシフェニル）プロピオン酸と、一価または多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８４】
１．１４  β−（５−第三ブチル−４−ヒドロキシ−３−メチルフェニル）プロピオン酸と、一価または多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【００８５】
１．１５  β−（３，５−ジシクロヘキシル−４−ヒドロキシフェニル）プロピオン酸と、一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８６】
１．１６  ３，５−ジー第三ブチル−４−ヒドロキシフェニル酢酸と、一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８７】
１．１７  β−（３，５−ジ−第三ブチル−４−ヒドロキシフェニル）プロピオン酸のアミド、例えば、Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシ−フェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド  （Ｎａｕｇａｒｄ（登録商標）ＸＬ−１、供給元Ｕｎｉｒｏｙａｌ）。
【００８８】
１．１８  アスコルビン酸（ビタミンＣ）。
【００８９】
１．１９  アミン系酸化防止剤、例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノアルキル化第三ブチル／第三オクチルジフェニルアミンおよびジアルキル化第三ブチル／第三オクチルジフェニルアミンの混合物、モノアルキル化ノニルジフェニルアミンおよびジアルキル化ノニルジフェニルアミンの混合物、モノアルキル化ドデシルジフェニルアミンおよびジアルキル化ドデシルジフェニルアミンの混合物、モノアルキル化イソプロピル／イソヘキシルジフェニルアミンおよびジアルキル化イソプロピル／イソヘキシルジフェニルアミンの混合物、モノアルキル化第三ブチルジフェニルアミンおよびジアルキル化第三ブチルジフェニルアミンの混合物、２，３−ジヒドロ−３，３−ジメチル−４Ｈ−１，４−ベンゾチアジン、フェノチアジン、モノアルキル化第三ブチル／第三オクチルフェノチアジンおよびジアルキル化第三ブチル／第三オクチルフェノチアジンの混合物、モノアルキル化第三オクチル−フェノチアジンおよびジアルキル化第三オクチル−フェノチアジンの混合物、Ｎ−アリルフェノチアジン、Ｎ，Ｎ，Ｎ’，Ｎ’−テトラフェニル−１，４−ジアミノブト−２−エン。
【００９０】
２．ＵＶ吸収剤および光安定剤
２．１  ２−（２’−ヒドロキシフェニル）ベンゾトリアゾール、例えば、２−（２’−ヒドロキシ−５’−メチルフェニル）−ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロ−ベンゾトリアゾール、２−（３’−第三ブチル−２’−ヒドロキシ−５’−メチルフェニル）−５−クロロ−ベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロ−ベンゾトリアゾール、２−（３’−第三ブチル−５’−［２−（２−エチルヘキシルオキシ）−カルボニルエチル］−２’−ヒドロキシフェニル）−５−クロロ−ベンゾトリアゾール、２−（３’−第三ブチル−２’−ヒドロキシ−５’−（２−メトキシカルボニルエチル）フェニル）−５−クロロ−ベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；  ２−［３’−第三ブチル−５’−（２−メトキシカルボニルエチル）−２’−ヒドロキシフェニル］−２Ｈ−ベンゾトリアゾールとポリエチレングリコール３００とのエステル交換反応生成物；
【化２５】
0005669584.tif 000026
上記式中、Ｒは、３’−第三ブチル−４’−ヒドロキシ−５’−２Ｈ−ベンゾトリアゾール−２−イルフェニル、２−［２’−ヒドロキシ−３’−（α，α−ジメチルベンジル）−５’−（１，１，３，３−テトラメチルブチル）−フェニル］−ベンゾトリアゾールである；  ２−［２’−ヒドロキシ−３’−（１，１，３，３−テトラメチルブチル）−５’−（α，α−ジメチルベンジル）−フェニル］ベンゾトリアゾール。
【００９１】
２．２  ２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
【００９２】
２．３  置換された安息香酸および置換されていない安息香酸のエステル、例えば、４−第三ブチル−フェニルサリチレート、フェニルサリチレート、オクチルフェニルサリチレート、ジベンゾイルレソルシノール、ビス（４−第三ブチルベンゾイル）レソルシノール、ベンゾイルレソルシノール、２，４−ジ−第三ブチルフェニル  ３，５−ジ−第三ブチル−４−ヒドロキシベンゾエート、ヘキサデシル  ３，５−ジ−第三ブチル−４−ヒドロキシベンゾエート、オクタデシル  ３，５−ジ−第三ブチル−４−ヒドロキシベンゾエート、２−メチル−４，６−ジ−第三ブチルフェニル  ３，５−ジ−第三ブチル−４−ヒドロキシベンゾエート。
【００９３】
２．４  アクリレート、例えば、エチルα−シアノ−β，β−ジフェニルアクリレート、イソオクチル  α−シアノ−β，β−ジフェニルアクリレート、メチル  α−カルボメトキシシンナメート、メチル  α−シアノ−β−メチル−ｐ−メトキシシンナメート、ブチル  α−シアノ−β−メチル−ｐ−メトキシ−シンナメート、メチル  α−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート。
【００９４】
２．５  ニッケル化合物、例えば、２，２’−チオ−ビス［４−（１，１，３，３−テトラメチル−ブチル）フェノール］のニッケル錯体、例えば１：１または１：２錯体であって、さらなる配位子、例えばｎ−ブチルアミン、トリエタノールアミンまたはＮ−シクロヘキシルジエタノールアミンを有するかまたは有しないもの、ニッケル  ジブチルジチオカルバメート、４−ヒドロキシ−３，５−ジ−ｔｅｒｔ−ブチルベンジルホスホン酸のモノアルキルエステル、例えばメチルまたはエチルエステルのニッケル塩、ケトキシム、例えば２−ヒドロキシ−４−メチルフェニルウンデシルケトキシムのニッケル錯体、１−フェニル−４−ラウロイル−５−ヒドロキシピラゾールのニッケル錯体であって、さらなる配位子を有するもの、または有しないもの。
【００９５】
２．６  オキサミド、例えば、４，４’−ジオクチルオキシオキサニリド、２，２’−ジエトキシオキサニリド、２，２’−ジオクチルオキシ−５，５’−ジ−第三ブトキサニリド（ｔｅｒｔ-ｂｕｔｏｘａｎｉｌｉｄｅ）、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド（ｅｔｈｏｘａｎｉｌｉｄｅ）、およびその２−エトキシ−２’−エチル−５，４’−ジ−第三ブトキサニリドとの混合物、ｏ−メトキシ−二置換オキサニリドおよびｐ−メトキシ−二置換オキサニリドの混合物、ならびにｏ−エトキシ−二置換オキサニリドおよびｐ−エトキシ−二置換オキサニリドの混合物。
【００９６】
２．７  ２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００９７】
２．８  キノリン誘導体、例えば市販のＵＶＩＮＵＬ（登録商標）Ｓ−Ｐａｃｋ。
【００９８】
３．金属不活性化剤、例えば、Ｎ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００９９】
４．ホスフィットおよびホスホナイト、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）−ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）  ４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２’’−ニトリロ−［トリエチルトリス（３，３’，５，５’−テトラ−第三ブチル−１，１’−ビフェニル−２，２’−ジイル）ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０１００】
下記のホスフィットが特に好ましい：
トリス（２，４−ジ−第三ブチルフェニル）ホスフィット（ｌｒｇａｆｏｓ（登録商標）１６８、Ｃｉｂａ  Ｓｐｅｃｉａｌｔｙ  Ｃｈｅｍｉｃａｌｓ  Ｉｎｃ）、トリス（ノニルフェニル）ホスフィット、
【化２６】
0005669584.tif 000027
【０１０１】
【化２７】
0005669584.tif 000028
【０１０２】
５．ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化タローアミンから誘導されるＮ，Ｎ−ジアルキルヒドロキシルアミン。
【０１０３】
６．ニトロン、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン（ｔｒｉｄｅｃｙｌｎｎｉｔｒｏｎｅ）、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタ−デシルニトロン、Ｎ−オクタデシル−α−ヘキサデシルニトロン、水素化タローアミンから誘導されるＮ，Ｎ−ジアルキルヒドロキシル−アミンから誘導されるニトロン。
【０１０４】
７．チオ相乗剤、例えば、ジラウリルチオジプロピオネート、ジミリスチルチオジプロピオネート（ｄｉｍｉｓｔｒｙｌ  ｔｈｉｏｄｉｐｒｏｐｉｏｎａｔｅ）、ジステアリルチオジプロピオネート、またはジステアリルジスルフィド。
【０１０５】
８．過酸化物スカベンジャー、例えば、β−チオジプロピオン酸のエステル、例えば、ラウリル、ステアリル、ミリスチルまたはトリデシルのエステル、メルカプトベンズイミダゾールまたは２−メルカプトベンズイミダゾールの亜鉛塩、ジブチルジチオカルバミン酸亜鉛、ジオクタデシルジスルフィド、ペンタエリトリトールテトラキス（β−ドデシルメルカプト）プロピオネート。
【０１０６】
９．ポリアミド安定剤、例えば、銅塩とヨウ化物および／またはリン化合物との組み合わせ、および二価のマンガン塩。
【０１０７】
１０．塩基性補助安定剤、例えば、メラミン、ポリビニルピロリドン、ジシアンジアミド、トリアリルシアヌレート、ウレア誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンまたはピロカテコール酸亜鉛。
【０１０８】
１１．成核剤、例えば、無機物質、例えば滑石、金属酸化物、例えば二酸化チタンまたは酸化マグネシウム、好ましくはアルカリ土類金属の燐酸塩、炭酸塩または硫酸塩；  有機化合物、例えばモノカルボン酸またはポリカルボン酸およびそれらの塩、例えば４−第三ブチル安息香酸、アジピン酸、ジフェニル酢酸、コハク酸ナトリウムまたは安息香酸ナトリウム；  ポリマー化合物、例えばイオン性コポリマー（イオノマー）。特に好ましくは、１，３：２，４−ビス（３’，４’−ジメチルベンジリデン）ソルビトール、１，３：２，４−ジ（パラメチルジベンジリデン）ソルビトール、および１，３：２，４−ジ（ベンジリデン）ソルビトールである。
【０１０９】
１２．充填剤および強化剤、例えば、炭酸カルシウム、シリケート、ガラス繊維、ガラスビーズ、アスベスト、タルク、カオリン、マイカ、硫酸バリウム、金属酸化物および金属水酸化物、カーボンブラック、グラファイト、木粉および他の天然物の粉末または繊維、合成繊維。
【０１１０】
１３．他の添加剤、例えば、可塑剤、潤滑剤、乳化剤、顔料、流動添加剤、触媒、流れ調整剤、防炎加工剤、帯電防止剤および膨張剤。
【０１１１】
１４．ベンゾフラノンおよびインドリノン、例えば、米国特許第４３２５８６３号明細書；米国特許第４３３８２４４号明細書；米国特許第５１７５３１２号明細書；米国特許第５２１６０５２号明細書；米国特許第５２５２６４３号明細書；ドイツ連邦共和国特許出願公開第４３１６６１１号明細書；ドイツ連邦共和国特許出願公開第４３１６６２２号明細書；ドイツ連邦共和国特許出願公開第４３１６８７６号明細書；欧州特許出願公開第０５８９８３９号明細書、欧州特許出願公開第０５９１１０２号明細書；欧州特許出願公開第１２９１３８４号明細書中に開示されているもの、または３−［４−（２−アセトキシエトキシ）フェニル］−５，７−ジ−第三ブチルベンゾフラン−２−オン、５，７−ジ−第三ブチル−３−［４−（２−ステアロイルオキシ−エトキシ）フェニル］ベンゾフラン−２−オン、３，３’−ビス［５，７−ジ−第三ブチル−３−（４−［２−ヒドロキシエトキシ］フェニル）ベンゾフラン−２−オン］、５，７−ジ−第三ブチル−３−（４−エトキシフェニル）ベンゾフラン−２−オン、３−（４−アセトキシ−３，５−ジメチルフェニル）−５，７−ジ−第三ブチルベンゾフラン−２−オン、３−（３，５−ジメチル−４−ピバロイルオキシフェニル）−５，７−ジ−第三ブチルベンゾフラン−２−オン、３−（３，４−ジメチルフェニル）−５，７−ジ−第三ブチルベンゾフラン−２−オン、３−（２，３−ジメチルフェニル）−５，７−ジ−第三ブチルベンゾフラン−２−オン、３−（２−アセチル−５−イソオクチルフェニル）−５−イソオクチル−ベンゾフラン−２−オン。
【０１１２】
一般に、常用の添加剤は、成分（Ａ）の質量に対して、例えば０．００１〜２０％または０．０１〜２０％、有利に０．００１〜５％または０．０１〜５％の量で本発明による光学フィルム中に存在していてよい。
【０１１３】
本発明の対象となっているのは、
（Ｄ）ベンゾトリアゾールＵＶ吸収剤、有利に項目２．１に上記されたもの、
（Ｅ）フェノール系酸化防止剤、有利に項目１に上記されたもの、
（Ｆ）顔料、有利にＴｉＯ2、
（Ｇ）充填剤、例えば項目１２に上記されたもの、殊にＴｉＯ2、および
（Ｈ）蛍光増白剤、例えば２，５−チオフェンジイル  ビス（５−第三ブチル−１，３−ベンゾキサゾール）または２，２′−（ビニレン  ジ−ｐ−フェニレン）ビス（ベンゾキサゾール）から構成されている群から選択された１つ以上の他の成分を含有する光学フィルムである。
【０１１４】
特に好ましいベンゾトリアゾールＵＶ吸収剤は、次の構造を有する：
【化２８】
0005669584.tif 000029
【０１１５】
この化合物は、ＴＩＮＵＶＩＮ（登録商標）３６０として商業的に入手可能である。
【０１１６】
本発明による光学フィルム中に、成分（Ｂ）は、成分（Ａ）に対して、例えば０．０５〜１０％、有利に０．５〜２％の量で存在する。
【０１１７】
成分（Ｃ）は、場合によっては成分（Ａ）に対して、有利に０．０１〜５％、殊に０．１〜０．５％の量で存在する。
【０１１８】
成分（Ｄ）は、場合によっては成分（Ａ）に対して、有利に０．０５〜１０％、殊に０．５〜２％の量で存在する。
【０１１９】
成分（Ｅ）は、場合によっては成分（Ａ）に対して、有利に０．０１〜１％、殊に０．０１〜０．５％の量で存在する。
【０１２０】
成分（Ｆ）は、場合によっては成分（Ａ）に対して、有利に０．０１〜１０％の量で存在する。
【０１２１】
成分（Ｇ）は、場合によっては成分（Ａ）に対して、有利に１〜７０％、殊に１〜５０％の量で存在する。
【０１２２】
成分（Ｈ）は、場合によっては成分（Ａ）に対して、有利に０．０００１〜１０％の量で存在する。
【０１２３】
式（Ｂ−Ｉ）および（Ｂ−ＩＩ）の化合物から構成されている群から選択された２つの異なる化合物の質量比は、例えば１：２０〜２０：１、有利に１：１０〜１０：１または１：５〜５：１、殊に１：３〜３：１または１：２〜２：１または１：１である。
【０１２４】
本発明による光学フィルム（またはプラーク（plaque））は、例えば１０〜２０００μｍ、殊に５０〜２００μｍの厚さを有する。
【０１２５】
本発明による光学フィルムは、優れた光学的性質、例えば光学的透過性、例えば高い収縮可能性を有する偏光子の収縮を回避するのに十分な機械的強度、処理中に適用される高い温度に耐えうる耐熱性等を有する。
【０１２６】
本発明による光学フィルムは、有利に５％未満の２８０〜３８０ｎｍの波長での光透過率を有する。
【０１２７】
本発明による光学フィルム中で、３００℃に維持した際の成分（Ｂ）の揮発量は、有利に２質量％未満、殊に１質量％未満である。
【０１２８】
本発明による光学フィルムは、有利にＡＳＴＭ  Ｄ  １００３による、例えば１未満の低いヘーズ値（２０μｍのフィルムで測定した）を有する。
【０１２９】
必要に応じて、光学フィルムは、一軸配向または二軸配向されていてよい。
【０１３０】
本発明による光学フィルムは、当業者によく知られている常法によって製造されることができ；例えば、溶液流延法、溶融成形法、例えば溶融押出成形、加圧成形または射出成形等によって製造されることができる。
【０１３１】
本発明による成分（Ｂ）および場合によっては他の添加剤を光学フィルム中に配合する方法は、特に制限されるものではなく、当業者によく知られている。例えば、熱可塑性樹脂への式（Ｂ−Ｉ）および（Ｂ−ＩＩ）の化合物の配合または該樹脂への配合のための式（Ｂ−Ｉ）および（Ｂ−ＩＩ）の化合物のマスターバッチの使用を挙げることができる。例えば、溶融押出成形中に式（Ｂ−Ｉ）および（Ｂ−ＩＩ）の化合物を供給することが可能であり；同様に、任意の前記方法が使用されてよい。
【０１３２】
必要に応じて、本発明による光学フィルムは、表面のコロナ処理に掛けることができる。これは、相互の接着力を改善するために有利であり；殊に表面処理、例えばフィルム表面への塗布処理を提供する場合、または接着剤の使用によって別のフィルムを貼り合わせる場合には、有利である。
【０１３３】
更に、本発明による好ましい実施態様は、片面または両面に、例えば０．１〜１０μｍ、殊に１〜５μｍの被覆層を有する光学フィルムである。
【０１３４】
この被覆層は、例えば有機樹脂、無機シリコーン複合樹脂またはシリコーンを基礎とする材料を含有することができる。
【０１３５】
前記の有機樹脂の例は、メラミン樹脂、アクリル樹脂、ウレタン樹脂、アルキド樹脂および弗素含有樹脂である。
【０１３６】
前記の有機シリコーン複合樹脂の例は、アルキルトリアルコキシシランまたはテトラアルコキシシランの部分水解物をポリエステルポリオールまたはエーテル化メチロールメラミン等に配合することによって形成された製品である。
【０１３７】
上記のシリコーンを基礎とする材料の例は、アミノシランまたはエポキシシランの部分水解物、シランカップリング剤とアルキルトリアルコキシシランテトラアルコキシシランとの部分水解物、コロイド状シリカとアルキルトリアルコキシシランとの水解物等を含む。
【０１３８】
必要に応じて、被覆層は、種々の充填剤を含有することができる。例えば：遅延時に透明導電性層および液晶ディスプレイ（ＬＣＤ）の保護フィルムを形成させ、次にこの保護フィルムを抵抗オーバーレイタッチパネルのための電極フィルムとして使用する場合において、透明電極間での光干渉によって引き起こされるニュートンリングの発生、または透明導電性基板間でのブロッキングは、適当な充填剤を添加することによって回避させることができる。
【０１３９】
充填剤の例は、ポリメタクリル酸エステル、ポリアクリル酸エステル、ポリオレフィン、ポリスチレン、ジビニルベンゼン、ベンゾグアナミンまたは有機シリコーンを基礎とする有機充填剤、およびシリカ、アルミナまたは酸化チタンを基礎とする無機充填剤である。
【０１４０】
更に、本発明の１つの実施態様は、本明細書中に定義されたように光学フィルムを含むフラットパネルディスプレイである。フラットパネルディスプレイは、有利に液晶ディスプレイまたはプラズマディスプレイである。このようなディスプレイは、当業者によく知られている。このようなディスプレイは、例えばフラットスクリーンＴＶ’ｓ、パーソナルコンピューターズ（ノートブックスおよびデスクトップス）、モバイルフォーンズ、パーソナルデジタルアシスタンツ（ＰＡＬＭ）、ビデオカメラズ、カーナビゲーションシステムズおよびゲームズに使用されている。
【０１４１】
典型的なＬＣＤパネルは、次の層を含む：
被覆層、
保護フィルム、
偏光フィルム、
保護フィルム、
遅延フィルム（これは、保護フィルムと組み合わせることができる）、
カラーフィルター、
遅延フィルム（これは、保護フィルムと組み合わせることができる）、
保護フィルム、
偏光フィルム、
保護フィルム、
ＤＢＥＦ（Dual brightness Enhancement Film二重輝度向上フィルム）、
ＢＥＦ（brightness Enhancement Film輝度向上フィルム）、
プリズムシート、
ディフューザフィルム、
ディフューザプレート（多重層化された）、
ＣＣＦＬ（Cold Cathode Floureschent Light冷陰極蛍光ランプ）またはＬＥＤ（Light Emitting Diode発光ダイオード）、
反射フィルム。
【０１４２】
本発明の１つの好ましい実施態様は、液晶ディスプレイであるフラットパネルディスプレイに関し、この場合反射フィルム、ディフューザフィルム、遅延フィルムおよび保護フィルムから構成されている群から選択された少なくとも１つのフィルムは、本明細書中に定義されたような光学フィルムである。
【０１４３】
反射フィルムは、例えば顔料、充填剤、蛍光増白剤、帯電防止剤、成核剤、分散剤およびスリップ剤から構成されている群から選択された１つ以上の添加剤を含むことができる。ポリオレフィン（例えば、ポリエチレン、ポリプロピレン、ポリメチルペンテン、ポリブタン、環状オレフィンポリマー）、ポリスチレン、ポリアクリレート、ポリエステル、フルオロポリマーまたはスチレンポリマーの有機粒子、およびＣａＣＯ3、ＺｎＣＯ3、ＴｉＯ2、ＺｎＳ、Ｓｂ2Ｏ3、ＭｇＯ、シリカ、マイカ、タルク、カオリンまたはＢａＳＯ4の無機粒子は、特に好ましい。
【０１４４】
ディフューザプレートは、例えばガラス、ＳｉＯ2、Ａｌ（ＯＨ）3、ＣａＣＯ3、ＢａＳＯ4、ＴｉＯ2、ポリスチレン、ポリアクリレートおよびシロキサンから構成されている群から選択された１つ以上の添加剤を含有することができる。
【０１４５】
遅延フィルムおよび保護フィルムは、例えば難燃剤、分散剤、潤滑剤、酸化防止剤、金属不活性剤、ＳｉＣ、ＴｉＯ2、ＳｎＯ2、ＢｅＯ、ＳｎＯ2およびＡｌ2Ｏ3から構成されている群から選択された１つ以上の添加剤を含有することができる。
【０１４６】
本発明の別の実施態様は、フラットパネルディスプレイ中に存在する少なくとも１つの光学フィルムのＵＶ耐性を改善するための上記に定義された成分（Ｂ）の使用である。
【０１４７】
なお、本発明の別の実施態様は、上記に定義されたような成分（Ａ）、（Ｂ）および場合によっては（Ｃ）を含有する組成物である。光学フィルムのために上記に指摘された全ての好ましい点は、適当な方法で組成物に適用されてよい。
【０１４８】
下記の実施例で本発明をより詳細に説明する。全ての百分率および部は、別記しない限り、質量によるものである。
【０１４９】
試験された添加剤：
添加剤（Ｂ−Ｉ−ａ）：
【化２９】
0005669584.tif 000030
添加剤（Ｂ−Ｉ−ｃ）：
（TINUVIN（登録商標）1577）
【化３０】
0005669584.tif 000031
添加剤（Ｂ−ＩＩ−ｂ）：
（TINUVIN（登録商標）460）
【化３１】
0005669584.tif 000032
添加剤（Ｂ−ＩＩ−ｃ）：
（TINUVIN（登録商標）477）
【化３２】
0005669584.tif 000033
添加剤（Ｃ−ＩＩ−ａ）：
（CHIMASSORB（登録商標）119）
【化３３】
0005669584.tif 000034
【０１５０】
相乗作用の測定：
２つの補助添加剤（（α）および（β））の相乗効果は、計算されたＹＩ（Yellowness Index黄色度指数）と実測されたＹＩとの比較によって測定される。ＹＩ値は、次の等式により加算法（B. Ranby and J. F. Rabek; Phtodegradation, Photooxidation and Photostabilization of Polymers, Principles and Applications, John Wiley & Sons, London, New York, Sydney, Toronto, 1975, pages 418 and 419）に基づいて計算されている：
【数１】
0005669584.tif 000035
【０１５１】
ＹＩ測定した＜ＹＩ計算したである場合に、当該の２つの補助添加剤に対して相乗効果が存在する。
【０１５２】
実施例１：射出成形されたスチレン／メチルメタクリレートコポリマープラークの安定化商業的なスチレン／メチルメタクリレートコポリマー（Nippon Steel Chemical Co., Ltd.,によって製造されたEstyrene（登録商標）MS 200）を、内部混合機中で第１表中に示された添加剤と混合し、２２０℃で二軸スクリュー押出機で配合する。配合された材料の２ｍｍのプレートを、射出成形機によって製造する（バレル温度：２２０℃；金型温度：５０℃）。
【０１５３】
加速耐候試験を、乾燥モード（ＡＳＴＭ  Ｇ  ２６  Ｃ）で稼働されるＡｔｌａｓ  Ｃｉ６５Ａ（登録商標）  ウェザーオーメーター（＝ＷＯＭ）を使用して実施する。
【０１５４】
規則的な間隔後に、ＤＩＮ  ６１６７による黄色度指数（ＹＩ）を、Spectraflash（登録商標）ＳＦ  ６００  Ｐｌｕｓを用いて測定する。結果を第１表および第２表中に示す。
【０１５５】
【表１】
0005669584.tif 000036
【０１５６】
【表２】
0005669584.tif 000037
【０１５７】
実施例２：環状オレフィンポリマーフィルムの安定化
商業的な環状オレフィンポリマー１０ｇ（Nippon Zeon Co., Ltd.,によって製造されたZeonex（登録商標）480 R）を、クロロホルム（７０％）、シクロヘキサン（２０％）およびトルエン（１０％）の混合物４０ｇ中に第３表中に示された添加剤と共に室温で溶解する。次に、この溶液５ｇを結晶プレート上に注ぎ、溶液をErichsen（登録商標）流延機によって室温で結晶プレート上に均等に塗布する。溶剤の蒸発の１０分後、２０μｍの溶液流延膜が得られる。
【０１５８】
加速耐候試験を、乾燥モード（ＡＳＴＭ  Ｇ  ２６  Ｃ）で稼働されるＡｔｌａｓ  Ｃｉ６５Ａ（登録商標）  ウェザーオーメーター（＝ＷＯＭ）を使用して実施する。
【０１５９】
規則的な間隔後に、ＤＩＮ  ６１６７による黄色度指数（ＹＩ）を、Spectraflash（登録商標）ＳＦ  ６００  Ｐｌｕｓを用いて測定する。結果を第３表中に示す。
【０１６０】
【表３】
0005669584.tif 000038
【０１６１】
実施例３：ポリ（メチルメタクリレート）の安定化
環状オレフィンポリマー１０ｇ（Evonik社によって製造されたPlaxiglas（登録商標）7 N）を、ジクロロメタン４０ｇ中に第４表中に示された添加剤と共に室温で溶解する。次に、この溶液５ｇを結晶プレート上に注ぎ、溶液をErichsen（登録商標）流延機によって室温で結晶プレート上に均等に塗布する。溶剤の蒸発の１０分後、２０μｍの溶液流延膜が得られる。
【０１６２】
加速耐候試験を、乾燥モード（ＡＳＴＭ  Ｇ  ２６  Ｃ）で稼働されるＡｔｌａｓ  Ｃｉ６５Ａ（登録商標）  ウェザーオーメーター（＝ＷＯＭ）を使用して実施する。
【０１６３】
規則的な間隔後に、ＤＩＮ  ６１６７による黄色度指数（ＹＩ）を、Spectraflash（登録商標）ＳＦ  ６００  Ｐｌｕｓを用いて測定する。結果を第４表中に示す。
【０１６４】
【表４】
0005669584.tif 000039
【０１６５】
実施例４：ポリカーボネートの押出フィルム試験体の安定化粉砕された商業的なポリカーボネート（Bayer Material Science社によって製造されたMakrolon（登録商標）3108 FBL）を、真空乾燥機（Vacutherm 1400）中で１２０℃で６時間乾燥し、内部混合機（MTI/M20 FU）中で８０℃で第５表中に示された化合物と混合する。この混合物を二軸スクリュー押出機（Ｂｅｒｓｔｏｒｆｆ  ＺＥ  ２５×３２Ｄ）を用いて２８０℃で配合する。１２０℃で６時間の乾燥後、この組成物を二軸スクリュー押出機（Ｂｅｒｓｔｏｒｆｆ  ＺＥ  ２５×３２Ｄ）を用いて２８０℃で再び配合する。この組成物を１２０℃で６時間さらに乾燥した後、０．１ｍｍのフィルムを２８０℃で押出機（ColMn CR-136/350）を用いて得る。
【０１６６】
加速耐候試験を、湿潤モード（ＡＳＴＭ  Ｇ  ２６  Ａ）で稼働されるＡｔｌａｓ  Ｃｉ６５Ａ（登録商標）  ウェザーオーメーター（＝ＷＯＭ）を使用して実施する。
【０１６７】
開始時および２５７時間後、黄色度指数（ＹＩ）をＤＩＮ  ６１６７によるＳｐｅｃｔｒａｆｌａｓｈ  ＳＦ  ６００  Ｐｌｕｓを用いて測定する。
【０１６８】
結果を第５表中に示す。
【０１６９】
【表５】
0005669584.tif 000040